(57)【要約】  優れた耐薬品性と濾過性能を備え、かつ高い耐熱性を有する、エチレン／テトラフルオロエチレン共重合体多孔体を幅広い空孔率の範囲で簡便に製造する方法およびこれにより得られたエチレン／テトラフルオロエチレン共重合体多孔体の提供。  エチレンに基づく繰返し単位とテトラフルオロエチレンに基づく繰返し単位を含有するエチレン／テトラフルオロエチレン共重合体を、３００℃以下で前記エチレン／テトラフルオロエチレン共重合体を溶解しうる溶媒に、３００℃以下の温度で所定の濃度となるように溶解させて溶液を得る工程と、前記溶液を成形して成形物とする工程と、前記成形物を前記溶液の相分離温度以下の温度に冷却して前記エチレン／テトラフルオロエチレン共重合体を凝固させる工程とを有するエチレン／テトラフルオロエチレン共重合体多孔体の製造方法。
2010044425.tif 000002
【特許請求の範囲】
【請求項１】
エチレンに基づく繰返し単位とテトラフルオロエチレンに基づく繰返し単位を含有するエチレン／テトラフルオロエチレン共重合体を、３００℃以下で前記エチレン／テトラフルオロエチレン共重合体を溶解しうる溶媒に、３００℃以下かつ得られる溶液の相分離温度以上の温度で所定の濃度となるように溶解して溶液を得る工程（Ａ）と、
前記溶液を３００℃以下かつ前記溶液の相分離温度以上の温度で成形して成形物とする工程（Ｂ）と、
前記溶液の相分離温度以上の温度の成形物を前記溶液の相分離温度以下の温度に冷却して前記エチレン／テトラフルオロエチレン共重合体を凝固させる工程（Ｃ）と、
を有することを特徴とするエチレン／テトラフルオロエチレン共重合体多孔体の製造方法。
【請求項２】
前記工程（Ａ）における溶解が、前記溶液の相分離温度以上かつ前記エチレン／テトラフルオロエチレン共重合体の融点以下の温度で行われる請求項１に記載のエチレン／テトラフルオロエチレン共重合体多孔体の製造方法。
【請求項３】
前記工程（Ａ）における所定の濃度が、前記溶液中の、前記エチレン／テトラフルオロエチレン共重合体／前記溶媒で示される前記溶媒に対する前記エチレン／テトラフルオロエチレン共重合体の質量割合として、１５／８５〜６５／３５である請求項１または２に記載のエチレン／テトラフルオロエチレン共重合体多孔体の製造方法。
【請求項４】
前記工程（Ｃ）における冷却を、冷却用液体中で行うことを特徴とする請求項１〜３のいずれか１項に記載のエチレン／テトラフルオロエチレン共重合体多孔体の製造方法。
【請求項５】
前記溶媒が、含フッ素芳香族化合物、カルボニル基を１個以上有する脂肪族化合物、および、ハイドロフルオロアルキルエーテルからなる群から選ばれる少なくとも一種である請求項１〜４のいずれか１項に記載のエチレン／テトラフルオロエチレン共重合体多孔体の製造方法。
【請求項６】
前記工程（Ａ）において、一次粒子径が１０ｎｍ〜１μｍの粉体を含有するように前記溶液を作製することを特徴とする請求項１〜５のいずれか１項に記載のエチレン／テトラフルオロエチレン共重合体多孔体の製造方法。
【請求項７】
前記工程（Ｂ）が、前記溶液を押出成形物として吐出することで行われる請求項４〜６のいずれか１項に記載のエチレン／テトラフルオロエチレン共重合体多孔体の製造方法。
【請求項８】
前記工程（Ｃ）における冷却が、前記工程（Ｂ）直後の前記押出成形物を、長さ０．１〜１００ｍｍ、０℃以上かつ前記溶液の相分離温度以下の乾式部に通過させ、ついで前記冷却用液体に導入して行うことからなる請求項７に記載のエチレン／テトラフルオロエチレン共重合体多孔体の製造方法。
【請求項９】
前記冷却用液体が、エチレン／テトラフルオロエチレン共重合体の非溶媒である請求項４、７または８に記載のエチレン／テトラフルオロエチレン共重合体多孔体の製造方法。
【請求項１０】
さらに前記溶媒の抽出工程（Ｄ）を有する、請求項１〜９のいずれか１項に記載のエチレン／テトラフルオロエチレン共重合体多孔体の製造方法。
【請求項１１】
請求項１〜１０のいずれか1項に記載の製造方法で得られた、形状がフィルムまたは中空糸であることを特徴とするエチレン／テトラフルオロエチレン共重合体多孔体。
【請求項１２】
空孔率が２０〜９０％であり、微細孔の平均孔径が０．０１〜２０μｍである、請求項１１に記載のエチレン／テトラフルオロエチレン共重合体多孔体。
【発明の詳細な説明】
【技術分野】
【０００１】
本発明は、エチレン／テトラフルオロエチレン共重合体多孔体の製造方法およびその製造方法により得られたエチレン／テトラフルオロエチレン共重合体多孔体に関する。
【背景技術】
【０００２】
従来、ポリオレフィン系樹脂等の樹脂からなる、多孔質フィルムや多孔質中空糸等の多孔体は、所望の微細孔を有し、かつ安価、軽量であることから様々な分野で広く使用されている。例えば、半導体製造工程における洗浄用薬品や気体中の微粒子の分離、醸造品の無菌分離、血液製剤中のビールス除去、血液の透析、海水の脱塩等の精密な濾過膜や分離膜として、または電池のセパレータ等が挙げられる。【０００３】
なかでもフッ素樹脂多孔体は、耐薬品性、耐溶剤性、耐熱性等の特性に優れることから、フィルター材料等として、多くの検討がなされている。現在、多孔体として実用化されているフッ素樹脂は、ポリテトラフルオロエチレン（以下、ＰＴＦＥと略記することもある。）、およびフッ化ビニリデン系樹脂（以下、ＰＶＤＦと略記することもある。）である。【０００４】
微細孔を有する高多孔質のＰＴＦＥフィルムは、乳化重合によリ得られるＰＴＦＥのファインパウダーに液状潤滑剤（助剤）を混合して押し固めた後、所定の形状に押出し、この押出成形品を長軸方向に延伸して多孔化し焼成して製造される。高多孔質ＰＴＦＥフィルムは、血液成分分析、血清、注射薬の除菌等臨床医学分野、ＬＳＩの洗浄水や洗浄薬品中の微粒子除去等の半導体産業分野、大気汚染検査等の公衆衛生分野等でフィルターとして広く使用されている。また、高多孔質ＰＴＦＥフィルムは、高い撥水・撥油性を有し、かつ、その微細孔が水蒸気は通すが水滴は遮蔽する特性を有するので、通気性防水布として、産業分野のみならず、一般の防水衣料の分野でも広く使用されている。【０００５】
しかしながら、ＰＴＦＥの多孔体は、その材質に由来して比較的軟質であるため、耐クリープ性が充分でなく、巻回すると多孔体が変形し孔が潰れて濾過性が低下するという問題がある。また、ＰＴＦＥは、溶融粘度が極めて高く、ポリオレフィン系樹脂で用いられている押出成形、射出成形等の溶融成形が困難であるという問題もある。そのため、ＰＴＦＥ多孔体の形態は、フィルム状等に限定され、用途に応じた任意の形態、例えば中空糸等の形態とすることは、特殊な加工技術が必要となる。
また、ＰＶＤＦ製の多孔体は、ポリオレフィン系樹脂と比較して耐薬品性は優れるものの、一部の薬品に容易に侵されるという欠点がある。特に、ＰＶＤＦ製の多孔体は、耐アルカリ性が不十分であり、多孔体の洗浄に強アルカリ性薬品を使用できないという問題がある。【０００６】
特許文献１、２および３には、エチレン／テトラフルオロエチレン共重合体（以下、ＥＴＦＥと略記することもある。）製の多孔体の製造方法が、開示されている。これらの方法で得られるＥＴＦＥ多孔体の空孔率を高くしようとすると機械的強度が低くなるという問題点があった。また、特許文献３の製造方法では、ＥＴＦＥ多孔体、特に高い空孔率のＥＴＦＥ多孔体を得るには、工程が煩雑であり、より簡便な製造方法が求められていた。
【先行技術文献】
【特許文献】
【０００７】
【特許文献１】特公昭６３−１１３７０号公報
【特許文献２】特許第３２６５６７８号公報
【特許文献３】特開２００８−１３６１５号公報
【発明の概要】
【発明が解決しようとする課題】
【０００８】
本発明は、優れた耐薬品性と濾過性能を備え、かつ高い耐熱性を有する、エチレン／テトラフルオロエチレン共重合体の多孔体を幅広い空孔率の範囲で簡便に製造する方法およびその製造方法により得られたエチレン／テトラフルオロエチレン共重合体多孔体を提供することを目的とする。
【課題を解決するための手段】
【０００９】
本発明は、以下の構成を有するエチレン／テトラフルオロエチレン共重合体多孔体の製造方法およびエチレン／テトラフルオロエチレン共重合体多孔体を提供する。【００１０】
[１]エチレンに基づく繰返し単位とテトラフルオロエチレンに基づく繰返し単位を含有するエチレン／テトラフルオロエチレン共重合体を、前記エチレン／テトラフルオロエチレン共重合体を溶解しうる溶媒に、３００℃以下かつ得られる溶液の相分離温度以上の温度で所定の濃度となるように溶解して溶液を得る工程（Ａ）と、
前記溶液を３００℃以下かつ前記溶液の相分離温度以上の温度で成形して成形物とする工程（Ｂ）と、
前記溶液の相分離温度以上の温度の成形物を前記溶液の相分離温度以下の温度に冷却して前記エチレン／テトラフルオロエチレン共重合体を凝固させる工程（Ｃ）と、
を有することを特徴とするエチレン／テトラフルオロエチレン共重合体多孔体の製造方法。【００１１】
[２]前記工程（Ａ）における溶解が、前記溶液の相分離温度以上かつ前記エチレン／テトラフルオロエチレン共重合体の融点以下の温度で行われる上記[１]に記載のエチレン／テトラフルオロエチレン共重合体多孔体の製造方法。【００１２】
[３]前記工程（Ａ）における所定の濃度が、前記溶液中の、前記エチレン／テトラフルオロエチレン共重合体／前記溶媒で示される前記溶媒に対する前記エチレン／テトラフルオロエチレン共重合体の質量割合として、１５／８５〜６５／３５である上記[１]または[２]に記載のエチレン／テトラフルオロエチレン共重合体多孔体の製造方法。【００１３】
[４]前記工程（Ｃ）における冷却を、冷却用液体中で行うことを特徴とする上記[１]〜[３]のいずれかに記載のエチレン／テトラフルオロエチレン共重合体多孔体の製造方法。【００１４】
[５]前記溶媒が、含フッ素芳香族化合物、カルボニル基を１個以上有する脂肪族化合物、および、ハイドロフルオロアルキルエーテルからなる群から選ばれる少なくとも一種である上記[１]〜[４]のいずれかに記載のエチレン／テトラフルオロエチレン共重合体多孔体の製造方法。【００１５】
[６]前記工程（Ａ）において、前記溶液が、一次粒子径が１０ｎｍ〜１μｍの粉体を含有する上記[１]〜[５]のいずれかに記載のエチレン／テトラフルオロエチレン共重合体多孔体の製造方法。【００１６】
[７]前記工程（Ｂ）が、前記溶液を押出成形物として吐出することで行われる上記[４]〜[６]のいずれかに記載のエチレン／テトラフルオロエチレン共重合体多孔体の製造方法。【００１７】
[８]前記工程（Ｃ）における冷却が、前記工程（Ｂ）直後の前記押出成形物を、長さ０．１〜１００ｍｍ、０℃以上かつ前記溶液の相分離温度以下の乾式部に通過させ、ついで前記冷却用液体に導入して行うことからなる上記[７]に記載のエチレン／テトラフルオロエチレン共重合体多孔体の製造方法。【００１８】
[９]前記冷却用液体が、エチレン／テトラフルオロエチレン共重合体の非溶媒である上記[４]、[７]または[８]に記載のエチレン／テトラフルオロエチレン共重合体多孔体の製造方法。
[１０]さらに前記溶媒の抽出工程（Ｄ）を有する、上記[１]〜[９]のいずれかに記載のエチレン／テトラフルオロエチレン共重合体多孔体の製造方法。【００１９】
[１１]上記[１]〜[１０]のいずれかに記載の製造方法で得られた、形状がフィルムまたは中空糸であることを特徴とするエチレン／テトラフルオロエチレン共重合体多孔体。
[１２]空孔率が２０〜９０％であり、微細孔の平均孔径が０．０１〜２０μｍである、上記[１１]に記載のエチレン／テトラフルオロエチレン共重合体多孔体。
【発明の効果】
【００２０】
本発明の製造方法によれば、優れた耐薬品性と濾過性能を備えた、エチレンに基づく繰返し単位とテトラフルオロエチレンに基づく繰返し単位を含有するエチレン／テトラフルオロエチレン共重合体多孔体を、幅広い空孔率の範囲で容易に得ることができる。また、得られた多孔体は、幅広い空孔率の範囲で種々の形状を有する多孔体であり、優れた分離性能を有する。
【図面の簡単な説明】
【００２１】
【図１】実施例１で得られた本発明のＥＴＦＥ多孔フィルム表面の走査型電子顕微鏡写真（１０万倍）である。
【図２】実施例２で得られた本発明のＥＴＦＥ中空糸断面の走査型電子顕微鏡写真（１万倍）である。
【図３】実施例３で得られた本発明のＥＴＦＥ中空糸断面の走査型電子顕微鏡写真（３万倍）である。
【図４】実施例４で得られた本発明のＥＴＦＥ中空糸断面の走査型電子顕微鏡写真（１万倍）である。
【図５】実施例５で得られた本発明のＥＴＦＥ中空糸断面の走査型電子顕微鏡写真（２．５万倍）である。
【図６】実施例６で得られた本発明のＥＴＦＥ中空糸断面の走査型電子顕微鏡写真（１万倍）である。
【発明を実施するための形態】
【００２２】
以下、本発明の実施の形態を詳細に説明する。
まず、本発明のエチレンに基づく繰返し単位とテトラフルオロエチレンに基づく繰返し単位を含有するエチレン／テトラフルオロエチレン共重合体の多孔体の製造方法について説明する。ここで、上述のように、本明細書においてエチレン／テトラフルオロエチレン共重合体は、「ＥＴＦＥ」と略記することもあるが、本明細書において「ＥＴＦＥ」とは、より具体的には、エチレンに基づく繰返し単位とテトラフルオロエチレンに基づく繰返し単位を含有するエチレン／テトラフルオロエチレン共重合体に対して用いられる用語である。
【００２３】
本発明の製造方法は、エチレンに基づく繰返し単位とテトラフルオロエチレンに基づく繰返し単位を含有するＥＴＦＥを、３００℃以下で前記ＥＴＦＥを溶解しうる溶媒に、３００℃以下かつ得られる溶液の相分離温度以上の温度で所定の濃度となるように溶解して溶液を得る工程（Ａ）と、前記溶液を３００℃以下かつ前記溶液の相分離温度以上の温度で成形して成形物とする工程（Ｂ）と、前記溶液の相分離温度以上の温度の成形物を前記溶液の相分離温度以下の温度に冷却して前記ＥＴＦＥを凝固させる工程（Ｃ）と、を有することを特徴とする。
【００２４】
本発明におけるＥＴＦＥとしては、エチレンに基づく繰り返し単位と、テトラフルオロエチレンに基づく繰り返し単位とを含有するＥＴＦＥであれば、他に特に制限はない。このような含フッ素共重合体の例として具体的には、エチレンに基づく繰返し単位とテトラフルオロエチレン（以下、ＴＦＥと略記することもある。）に基づく繰返し単位とを共重合体中の主な繰返し単位とするＥＴＦＥ等が挙げられる。
【００２５】
本発明におけるＥＴＦＥとしては、ＴＦＥに基づく繰返し単位／エチレンに基づく繰返し単位のモル比が、好ましくは７０／３０〜３０／７０、より好ましくは６５／３５〜４０／６０、最も好ましくは６０／４０〜４０／６０のものが挙げられる。
【００２６】
また、本発明におけるＥＴＦＥにおいては、ＴＦＥおよびエチレンに基づく繰返し単位の他に、その他の単量体に基づく繰返し単位を含んでいてもよい。その他の単量体としては、ＣＦ２＝ＣＦＣｌ、ＣＦ２＝ＣＨ２などのフルオロエチレン類（ただし、ＴＦＥを除く。）；ＣＦ２＝ＣＦＣＦ３、ＣＦ２＝ＣＨＣＦ３などのフルオロプロピレン類；ＣＦ３ＣＦ２ＣＨ＝ＣＨ２、ＣＦ３ＣＦ２ＣＦ２ＣＦ２ＣＨ＝ＣＨ２、ＣＦ３ＣＦ２ＣＦ２ＣＦ２ＣＦ＝ＣＨ２、ＣＦ２ＨＣＦ２ＣＦ２ＣＦ＝ＣＨ２などの炭素数が２〜１２のフルオロアルキル基を有する（ポリフルオロアルキル）エチレン類；Ｒｆ（ＯＣＦＸＣＦ２）ｍＯＣＦ＝ＣＦ２（式中Ｒｆは、炭素数１〜６のペルフルオロアルキル基、Ｘは、フッ素原子またはトリフルオロメチル基、ｍは、０〜５の整数を表す。）、ＣＦ２＝ＣＦＣＦ２ＯＣＦ＝ＣＦ２、ＣＦ２＝ＣＦ（ＣＦ）２ＯＣＦ＝ＣＦ２などのペルフルオロビニルエーテル類；ＣＨ３ＯＣ（＝Ｏ）ＣＦ２ＣＦ２ＣＦ２ＯＣＦ＝ＣＦ２やＦＳＯ２ＣＦ２ＣＦ２ＯＣＦ（ＣＦ３）ＣＦ２ＯＣＦ＝ＣＦ２などの、容易にカルボン酸基やスルホン酸基に変換可能な基を有するペルフルオロビニルエーテル類；プロピレンなどの炭素数３個のＣ３オレフィン、ブチレン、イソブチレンなどの炭素数４個のＣ４オレフィン等のオレフィン（ただし、エチレンを除く。）類などが挙げられる。これらの共単量体（コモノマー）は、単独でまたは二種以上組み合わせ使用してもよい。
【００２７】
本発明におけるＥＴＦＥが含んでもよいその他の単量体として、上記の共単量体に加えて、架橋性の官能基を有する単量体が挙げられる。このような単量体として、無水イタコン酸、無水マレイン酸、無水シトラコン酸、５−ノルボルネン−２,３−ジカルボン酸無水物等が挙げられる。
【００２８】
前記ＥＴＦＥがその他の単量体に基づく繰返し単位を含有する場合は、その含有割合は、ＥＴＦＥの全繰返し単位に対して、好ましくは３０モル％以下、より好ましくは０．１〜１５モル％、最も好ましくは０．２〜１０モル％である。
【００２９】
本発明におけるＥＴＦＥ等のエチレン／テトラフルオロエチレン共重合体のメルトインデックス値（以下、ＭＩという。）は、０．５〜４０（単位：ｇ／１０ｍｉｎ）、好ましくは１〜３０である。ＭＩは、溶融成形性の尺度であり、大きいとＥＴＦＥの分子量は小さく、小さいとＥＴＦＥの分子量は大きい。ＭＩが大きすぎると、溶液の粘度が低下し、中空形状を維持できなくなったり、成形後の多孔体の強度が低下するという傾向がある。また、ＭＩが小さすぎても、溶液の粘度が高くなりすぎて成形性に劣る傾向となる。なお、ＭＩは、ＡＳＴＭ Ｄ３１５９−９８に規定される方法により測定される。
【００３０】
本発明の製造方法においてＥＴＦＥを溶媒に溶解させる際のＥＴＦＥの形状は、粉末状のものが短時間で溶解できることから好ましいが、ペレット状等、その他の形状でも用いることができる。
【００３１】
本発明におけるＥＴＦＥは、エチレンとＴＦＥおよび、さらに任意に含んでいてもよいその他の単量体とを通常の方法で共重合させたものを用いることが可能である。重合方法としては、溶液重合、懸濁重合、乳化重合、塊状重合等が挙げられる。
本発明におけるＥＴＦＥとしては、商業品目として得られるものを用いることもできる。市販品として、例えば、ＥＴＦＥについては、旭硝子社製：Ｆｌｕｏｎ（登録商標）ＥＴＦＥ Ｓｅｒｉｅｓ、Ｆｌｕｏｎ（登録商標）ＬＭ Ｓｅｒｉｅｓ、ダイキン工業社製：ネオフロン（登録商標）、Ｄｙｎｅｏｎ社製：Ｄｙｎｅｏｎ（登録商標）ＥＴＦＥ、ＤｕＰｏｎｔ社製：Ｔｅｆｚｅｌ（登録商標）等の市販品が挙げられる。また、本発明におけるＥＴＦＥの融点としては、特に限定されないが、溶解性、強度等の点から、好ましくは１３０℃〜２７５℃、より好ましくは１４０℃〜２６５℃、最も好ましくは１５０℃〜２６０℃である。
【００３２】
本発明の製造方法においては、これらＥＴＦＥの一種を単独で、あるいは二種以上を混合物として用いることが可能である。
【００３３】
＜工程（Ａ）＞
本発明の製造方法における工程（Ａ）は、上記ＥＴＦＥを３００℃以下で溶解しうる溶媒に、上記ＥＴＦＥを３００℃以下の温度でありかつ得られる溶液の相分離温度以上の温度で、所定の濃度となるように溶解させて溶液を得る工程である。
【００３４】
本発明の製造方法において工程（Ａ）で用いる溶媒は、３００℃以下の温度で上記ＥＴＦＥを溶解しうる溶媒であれば特に制限されないが、この溶媒に溶解させるＥＴＦＥの融点以下の温度で、そのＥＴＦＥを該溶媒の量に対して１質量％以上溶解できる溶媒が好ましい。ＥＴＦＥを溶解できる量は、５質量％以上がより好ましく、１０〜９０質量％が最も好ましい。
【００３５】
このような溶媒としては、含フッ素芳香族化合物、カルボニル基を１個以上有する脂肪族化合物、および、ハイドロフルオロアルキルエーテルからなる群から選ばれる一種以上の溶媒が好ましい。これらの溶媒は、常温では上記ＥＴＦＥを溶解できないが、少なくともＥＴＦＥの融点より低い温度でＥＴＦＥを溶解でき、適度な粘度を有するＥＴＦＥ溶液を形成できる溶媒である。
【００３６】
上記本発明に用いる含フッ素芳香族化合物は、融点が２３０℃以下であることが好ましく、融点はより好ましくは２００℃以下であり、さらに好ましくは−５０〜１８０℃である。融点がこの範囲にあるとＥＴＦＥを溶解する時の取扱い性に優れる。また、含フッ素芳香族化合物中のフッ素含有量（（フッ素原子量×分子中のフッ素原子数）×１００／分子量）は、５〜７５質量％であることが好ましく、９〜７５質量％がより好ましく、１２〜７５質量％がさらに好ましい。この範囲にあると、ＥＴＦＥの溶解性に優れる。
【００３７】
このような含フッ素芳香族化合物として、具体的には、含フッ素ベンゾニトリル、含フッ素安息香酸およびそのエステル、含フッ素多環芳香族化合物、含フッ素ニトロベンゼン、含フッ素フェニルアルキルアルコール、含フッ素フェノールおよびそのエステル、含フッ素芳香族ケトン、含フッ素芳香族エーテル、含フッ素芳香族スルホニル化合物、含フッ素ピリジン化合物、含フッ素芳香族カーボネート、ペルフルオロアルキル置換ベンゼン、ペルフルオロベンゼン、安息香酸のポリフルオロアルキルエステル、フタル酸のポリフルオロアルキルエステルおよびトリフルオロメタンスルホン酸のアリールエステル等が挙げられる。
【００３８】
これらのうちでも、本発明において上記溶媒として用いる含フッ素芳香族化合物としては、含フッ素ベンゾニトリル、含フッ素安息香酸およびそのエステル、含フッ素多環芳香族化合物、含フッ素ニトロベンゼン、含フッ素フェニルアルキルアルコール、含フッ素フェノールおよびそのエステル、含フッ素芳香族ケトン、含フッ素芳香族エーテル、含フッ素芳香族スルホニル化合物、含フッ素ピリジン化合物、含フッ素芳香族カーボネート、ペルフルオロアルキル置換ベンゼン、ペルフルオロベンゼン、安息香酸のポリフルオロアルキルエステル、フタル酸のポリフルオロアルキルエステルおよびトリフルオロメタンスルホン酸のアリールエステルからなる群から選ばれる一種以上が好ましく、少なくとも２つ以上のフッ素原子を有する含フッ素ベンゾニトリル、含フッ素安息香酸およびそのエステル、含フッ素多環芳香族化合物、含フッ素ニトロベンゼン、含フッ素フェニルアルキルアルコール、含フッ素フェノールのエステル、含フッ素芳香族ケトン、含フッ素芳香族エーテル、含フッ素芳香族スルホニル化合物、含フッ素ピリジン化合物、含フッ素芳香族カーボネート、ペルフルオロアルキル置換ベンゼン、ペルフルオロベンゼン、安息香酸のポリフルオロアルキルエステル、フタル酸のポリフルオロアルキルエステルおよびトリフルオロメタンスルホン酸のアリールエステルからなる群から選ばれる一種以上がより好ましい。
【００３９】
このような含フッ素芳香族化合物のうちでも、さらに好ましい化合物として、ペンタフルオロベンゾニトリル、２，３，４，５−テトラフルオロベンゾニトリル、２，３，５，６−テトラフルオロベンゾニトリル、２，４，５−トリフルオロベンゾニトリル、２，４，６−トリフルオロベンゾニトリル、３，４，５−トリフルオロベンゾニトリル、２，３−ジフルオロベンゾニトリル、２，４−ジフルオロベンゾニトリル、２，５−ジフルオロベンゾニトリル、２，６−ジフルオロベンゾニトリル、３，４−ジフルオロベンゾニトリル、３，５−ジフルオロベンゾニトリル、４−フルオロベンゾニトリル、３，５−ビス（トリフルオロメチル）ベンゾニトリル、２−（トリフルオロメチル）ベンゾニトリル、３−（トリフルオロメチル）ベンゾニトリル、４−（トリフルオロメチル）ベンゾニトリル、２−（トリフルオロメトキシ）ベンゾニトリル、３−（トリフルオロメトキシ）ベンゾニトリル、４−（トリフルオロメトキシ）ベンゾニトリル、（３−シアノフェニル）サルファ  ペンタフルオリド、（４−シアノフェニル）サルファ  ペンタフルオリド、ペンタフルオロ安息香酸、ペンタフルオロ安息香酸エチル、２，４−ジフルオロ安息香酸メチル、３−（トリフルオロメチル）安息香酸メチル、４−（トリフルオロメチル）安息香酸メチル、３，５−ビス（トリフルオロメチル）安息香酸メチル、ペルフルオロビフェニル、ペルフルオロナフタレン、ペンタフルオロニトロベンゼン、２，４−ジフルオロニトロベンゼン、（３−ニトロフェニル）サルファ  ペンタフルオリド、ペンタフルオロベンジルアルコール、１−（ペンタフルオロフェニル）エタノール、酢酸ペンタフルオロフェニル、プロパン酸ペンタフルオロフェニル、ブタン酸ペンタフルオロフェニル、ペンタン酸ペンタフルオロフェニル、ペルフルオロベンゾフェノン、２，３，４，５，６−ペンタフルオロベンゾフェノン、２’，３’，４’，５’，６’−ペンタフルオロアセトフェノン、３’，５’−ビス（トリフルオロメチル）アセトフェノン、３’−（トリフルオロメチル）アセトフェノン、２，２，２−トリフルオロアセトフェノン、ペンタフルオロアニソール、３，５−ビス（トリフルオロメチル）アニソール、デカフルオロジフェニルエーテル、４−ブロモ−２，２’，３，３’，４’，５，５’，６，６’−ノナフルオロジフェニルエーテル、ペンタフルオロフェニルスルホニルクロリド、ペンタフルオロピリジン、３−シアノ−２，５，６−トリフルオロピリジン、ビス（ペンタフルオロフェニル）カーボネート、ベンゾトリフルオリド、４−クロロベンゾトリフルオリド、１,３−ビス（トリフルオロメチル）ベンゼン、ヘキサフルオロベンゼン、安息香酸２，２，２−トリフルオロエチル、安息香酸２，２，３，３−テトラフルオロプロピル、安息香酸２，２，３，３，３−ペンタフルオロプロピル、安息香酸３，３，４，４，５，５，６，６，７，７，８，８，８−トリデカフルオロオクチル、フタル酸ビス（２，２，２−トリフルオロエチル）、トリフルオロメタンスルホン酸４−アセチルフェニル等が挙げられる。
【００４０】
また、上記本発明の製造方法に溶媒として用いるカルボニル基を１個以上有する脂肪族化合物は、融点が２２０℃以下であることが好ましく、融点はより好ましくは５０℃以下であり、さらに好ましくは−５０〜２０℃である。また、上記カルボニル基を１個以上有する脂肪族化合物の沸点は、該カルボニル基含有脂肪族化合物が上記ＥＴＦＥを溶解する温度と同じか、これより高いことが好ましい。ただし、本発明において、上記ＥＴＦEの溶解を自然発生圧力下で行う場合には、カルボニル基含有脂肪族化合物の沸点が、溶解温度以下の脂肪族化合物も適用可能である。「自然発生圧力」とは、溶媒とＥＴＦＥの混合物が密閉容器中で自然に示す圧力を指す。
【００４１】
本発明においては、ＥＴＦＥと上記カルボニル基含有脂肪族化合物を密閉容器内で所定温度に加熱することにより透明で均一な溶液となる。加熱温度は、ＥＴＦＥの融点以下、好ましくは、該ＥＴＦＥの融点よりも３０℃以上低い温度が好ましい。溶解の可否は、使用する脂肪族化合物の種類と温度にのみ依存し、圧力には関係しない。したがって、該脂肪族化合物とＥＴＦＥの混合物が、所定の温度に到達すれば、その際の圧力は、特に制限はない。より低沸点の脂肪族化合物を使用する場合には、自然発生圧力が大きくなるため、安全性、利便性の観点から、用いるカルボニル基含有脂肪族化合物の沸点は、室温以上が好ましく、５０℃以上がより好ましく、８０℃以上が最も好ましい。また、上記カルボニル基含有脂肪族化合物の沸点の上限は、特に制限されないが、コーティングによる薄膜形成等に用いる場合には、乾燥しやすさ等の観点から２２０℃以下が好ましい。
【００４２】
上記１個以上のカルボニル基を有する脂肪族化合物として、好ましくは、炭素数３〜１０の環状ケトン、鎖状ケトン等のケトン類、鎖状エステル、グリコール類のモノエーテルモノエステル等のエステル類、およびカーボネート類からなる群から選ばれる一種以上が好ましい。また、カルボニル基の数は、１個または２個が好ましい。上記１個以上のカルボニル基を有する脂肪族化合物の分子構造は特に制限されず、例えば、炭素骨格は直鎖、分岐、環状のいずれであってもよく、主鎖、または側鎖を構成する炭化−炭素結合間にエーテル性酸素を有していてもよく、炭素原子に結合する水素原子の一部がフッ素原子等のハロゲン原子で置換されていてもよい。これらのうちでも、本発明に用いる上記カルボニル基含有脂肪族化合物としては環状ケトンがより好ましい。これらは一種を単独で用いてもよく、二種以上を併用してもよい。
【００４３】
本発明における前記カルボニル基含有脂肪族化合物として、さらに好ましい化合物として具体的には、以下の化合物が挙げられる。
【００４４】
上記環状ケトンとしては、シクロペンタノン、シクロヘキサノン、２−メチルシクロヘキサノン、３−メチルシクロヘキサノン、４−エチルシクロヘキサノン、２，６−ジメチルシクロヘキサノン、３，３，５−トリメチルシクロヘキサノン、４−ｔｅｒｔ−ブチルシクロヘキサノン、シクロヘプタノン、イソホロン等が挙げられる。
【００４５】
上記鎖状ケトンとしては、アセトン、メチルエチルケトン、２−ペンタノン、メチルイソプロピルケトン、２−ヘキサノン、メチルイソブチルケトン、２−ヘプタノン、２−オクタノン、２−ノナノン、ジイソブチルケトン、２−デカノン等が挙げられる。
【００４６】
上記鎖状エステルとしては、ギ酸エチル、ギ酸イソペンチル、酢酸メチル、酢酸エチル、酢酸ブチル、酢酸イソブチル、酢酸ペンチル、酢酸イソペンチル、酢酸ヘキシル、酢酸シクロヘキシル、酢酸２−エチルヘキシル、酪酸エチル、酪酸ブチル、酪酸ペンチル、アジピン酸ビス（２，２，２−トリフルオロエチル）、シクロヘキサンカルボン酸メチル、シクロヘキサンカルボン酸２，２，２−トリフルオロエチル、ペルフルオロペンタン酸エチル等が挙げられる。
【００４７】
上記グリコール類のモノエーテルモノエステルとしては、酢酸２−メトキシエチル、酢酸２−エトキシエチル、酢酸２−ブトキシエチル、１−メトキシ−２−アセトキシプロパン、１−エトキシ−２−アセトキシプロパン、酢酸３−メトキシブチル、酢酸３−メトキシ−３−メチルブチル等が挙げられる。
【００４８】
上記カーボネートとしては、ビス（２，２，３，３−テトラフルオロプロピル）カーボネート、ビス（２，２，２−トリフルオロエチル）カーボネート、ジエチルカーボネート、プロピレンカーボネート等が挙げられる。
【００４９】
上記本発明の製造方法に溶媒として用いるハイドロフルオロアルキルエーテルとして、具体的には、１，１，１，２，３，３−ヘキサフルオロ−４−（１，１，２，３，３，３−ヘキサフルオロプロポキシ）ペンタン、１，１，１，２，２，３，４，５，５，５−デカフルオロ−３−メトキシ−４−（トリフルオロメチル）ペンタン等が挙げられる。これらのうちでも、本発明に用いるハイドロフルオロアルキルエーテルとしては、１，１，１，２，３，３−ヘキサフルオロ−４−（１，１，２，３，３，３−ヘキサフルオロプロポキシ）ペンタンが好ましい。
【００５０】
上記溶媒は、一種単独で用いてもよく、二種以上を併用してもよい。二種以上を用いると相分離の速さを制御することができる場合がある。
【００５１】
本発明において、ＥＴＦＥの融点または液体の沸点まで、ＥＴＦＥを溶解も膨潤もしない溶媒を非溶媒と定義する。本発明の製造方法においは、ＥＴＦＥの溶解性を損なわない範囲内で、ＥＴＦＥ溶液中に非溶媒を含有させてもよい。
【００５２】
上記ＥＴＦＥの非溶媒として具体的には、フッ素原子を含まない芳香族化合物、アルコール類等が挙げられる。これらのうちでも本発明の製造方法において好ましくは、ベンゾニトリル、アセトフェノン、ニトロベンゼン、安息香酸メチル等のフッ素原子を含まない芳香族化合物が用いられる。また、本発明の製造方法において、上記ＥＴＦE溶液が上記単独でＥＴＦＥを溶解可能な溶媒と共に非溶媒を含有する場合の混合割合は、単独でＥＴＦＥを溶解可能な溶媒／非溶媒（質量比）として、９／１〜１／９が好ましく、７／３〜３／７がより好ましい。
なお、本発明の製造方法においてＥＴＦＥ溶液が、上記単独でＥＴＦＥを溶解可能な溶媒と組合わせて非溶媒を含む場合、単独でＥＴＦＥを溶解可能な溶媒と非溶媒との混合物を「溶媒」という。
【００５３】
本発明の製造方法において、工程（Ａ）で作製されるＥＴＦＥ溶液の濃度としては、該ＥＴＦＥ溶液中の「ＥＴＦＥ／溶媒」で表される溶媒に対するＥＴＦＥの質量割合で示すと、１５／８５〜６５／３５となる割合が好ましく、より好ましくは２０／８０〜６０／４０、最も好ましくは２５／７５〜５５／４５となる割合である。
【００５４】
ＥＴＦＥ溶液中のＥＴＦＥと溶媒の質量割合がこの範囲にあれば、高い強伸度特性を有する中空糸が得られやすい。一方、ＥＴＦＥ溶液中のＥＴＦＥの含有量が多すぎると製造した中空糸の空孔率が小さくなり、透水性能が低下する場合がある。
【００５５】
上記３００℃以下であってＥＴＦＥ溶液の相分離温度以上である温度範囲におけるＥＴＦＥ溶液の粘度としては、１〜１００００Ｐａ・ｓが好ましく、５〜５０００Ｐａ・ｓがより好ましく、１０〜１０００Ｐａ・ｓが最も好ましい。
【００５６】
ここで、ＥＴＦＥ溶液の粘度は、東洋精機製作所社製の炉内径９．５５ｍｍの溶融流動性測定装置「キャピログラフ」に直径１ｍｍ、長さ１０ｍｍのオリフィスをセットし、上記３００℃以下かつ相分離温度以上の温度で、ピストンスピード１０ｍｍ／分の条件で押し出し測定した粘度の値である。ＥＴＦＥ溶液の粘度が、この範囲にあると、次の工程（Ｂ）においてＥＴＦＥ溶液を中空糸等の形状に成形することが容易である。
【００５７】
また、本発明の製造方法において、本工程（Ａ）で作製されるＥＴＦＥ溶液が、一次粒子径が１０ｎｍ〜１μｍの粉体を含有することも好ましい。粉体としては、工程（Ｃ）で得られるＥＴＦＥの凝固成形物から、除去溶媒で溶解除去できる粉体であれば、有機粉体でも無機粉体でもよいが、本発明において好ましくは無機粉体が用いられる。
【００５８】
ＥＴＦＥ溶液がこのような粉体を含有すると、本発明の製造方法において得られるＥＴＦＥ多孔体が均一な孔径を有する多孔質構造となり易い。また、該粉体を除去溶媒で溶解除去することにより、得られるＥＴＦＥ多孔体中の空孔率を増加させることも可能である。さらに、粉体の添加により工程（Ａ）で得られるＥＴＦＥ溶液は適度な粘度を付与されることから、次の工程（Ｂ）において中空糸等の形状に成形しやすくなる。該粉体の一次粒子径は、１０ｎｍ〜０．５μｍがより好ましく、３０ｎｍ〜０．３μｍがさらに好ましい。
【００５９】
上記粉体としては、従来公知のものがいずれも使用可能であり、特に限定するものではない。具体例としては、無水シリカ、タルク、クレー、カオリン、マイカ、ゼオライト、炭酸カルシウム、炭酸バリウム、炭酸マグネシウム、硫酸カルシウム、硫酸バリウム、硫酸マグネシウム、酸化亜鉛、酸化カルシウム、酸化マグネシウム、酸化チタン、水酸化アルミニウム、水酸化マグネシウム、リン酸カルシウム等の無機粉体が挙げられる。これらのなかでも、ＥＴＦＥに対する分散性がよく、アルカリで除去ができるという観点から無水シリカが好ましい。
【００６０】
ＥＴＦＥ溶液における粉体の含有量としては、ＥＴＦＥの溶解性やＥＴＦＥ溶液の成形性に支障を生じない範囲であればよく、特に限定されない。粉体の含有量は、上記ＥＴＦＥと溶媒の合計量１００質量部に対して５０質量部以下が好ましく、０〜３０質量％がより好ましい。粉体の含有量が多すぎると、ＥＴＦＥ溶液の粘度が高くなり、フィルム形状への成形には好ましくない。
工程（Ｃ）の後に、または工程（Ｃ）と並行してＥＴＦＥの凝固成形物から粉体を除去する際に用いる除去溶媒としては、粉体を溶解するが、ＥＴＦＥを溶解しないものであれば特に限定されない。粉体が酸に可溶な場合には塩酸や硫酸等が用いられ、粉体がアルカリに可溶な場合には苛性ソーダ、苛性カリ等のアルカリ水溶液が用いられる。
【００６１】
本発明におけるＥＴＦＥ溶液は、上記溶媒にＥＴＦＥを３００℃以下の温度で所定の濃度に溶解する工程（Ａ）により得られる。ここで、工程（Ａ）における溶液作製の温度の下限は、前記所定の濃度におけるその溶液の相分離温度である。以下に説明する通り少なくとも二種の化合物、ここではＥＴＦＥと溶媒を含む混合物は、相分離温度以下では二相に分離をするため、均一な溶液の状態とはならない。つまり、溶液の作製は相分離温度以上の温度でのみ可能となる。また得られるＥＴＥＦ溶液の温度は、３００℃以下であり前記溶液の相分離温度以上の温度である。
【００６２】
上記溶媒にＥＴＦＥが溶解する温度、すなわち溶解温度は、溶媒の種類や溶液組成等によって異なり、縦軸に温度を取り、横軸にＥＴＦＥと溶媒の濃度比を取り、各温度でのＥＴＦＥと溶媒との二相共存の濃度をプロットした相図によって最適化することが好ましい。本発明の製造方法においてＥＴＦＥを溶媒に溶解させる温度を高くしすぎると、ＥＴＦＥが熱劣化するとともに、溶媒が揮散したり、また熱劣化するので好ましくない。また、その溶液における相分離温度より低いとＥＴＦＥが溶媒に溶解しない。工程（Ａ）においてＥＴＦＥの溶媒への溶解を行う温度は、好ましくは、作製される溶液の相分離温度より５℃〜１００℃高い温度であり、より好ましくは、前記相分離温度より２０℃〜５０℃高い温度である。また、本発明の製造方法における上記溶解温度の上限は、３００℃であるが、樹脂の結晶化のし易さや、溶媒の揮散性等の観点から、溶解されるＥＴＦＥの融点以下であることが好ましい。
【００６３】
本発明の工程（Ａ）において、上記溶媒にＥＴＦＥを溶解する際、温度以外の条件は特に限定されるものではなく、通常は常圧下に実施することが好ましい。ただし、用いるＥＴＦEや溶媒の種類によっては、溶媒の沸点が溶解温度より低い場合等には、耐圧容器中で加圧下、例えば０．０１〜１ＭＰａ程度の条件下で溶解を実施してもよい。溶解時間は、用いるＥＴＦEや溶媒の種類、ＥＴＦＥの形状、作製しようとするＥＴＦＥ溶液の濃度等により左右される。
【００６４】
ここで、相分離温度とは、クラウドポイント（曇点）とも呼ばれ、ある濃度の溶液がその温度よりも高い温度に維持されている場合は、溶質（本発明においてはＥＴＦＥ）と溶媒とが均一な一相の溶液となるが、クラウドポイント以下では相分離する温度である。一般に、ＥＴＦＥ溶液を相分離温度以下の温度状態にすれば、溶媒を含有しＥＴＦＥが濃厚な相と、ＥＴＦＥを含有し溶媒が濃厚な相の２相に分離する。さらに、用いるＥＴＦＥの結晶化温度以下では、ＥＴＦＥが濃厚な相中においてＥＴＦＥが固定化され、多孔体の前駆体が形成される。ＥＴＦＥ溶液中の伝熱速度は、溶媒・非溶媒の拡散速度よりも１００倍以上速いとされ、冷却温度を結晶化温度より十分に低くとれば、通常供される多孔体の厚さである１０μｍ〜１ｍｍにおいて、ＥＴＦＥ溶液の冷却開始後ほぼ瞬時にＥＴＦＥ全体にわたり相分離・固化が起こる。
【００６５】
工程（Ａ）における溶媒へのＥＴＦＥの溶解には、通常各種溶液の作製に用いられる撹拌装置を、特に制限なく用いることができる。より短時間で溶解させ、均一な溶液を得るためには、溶媒とＥＴＦＥ、さらに任意に添加される粉体等の成分をよく撹拌する必要がある。このような撹拌装置として、具体的には、ホモミキサー、ヘンシェルミキサー、バンバリーミキサーや、加圧ニーダーといったバッチ式の混練装置、撹拌装置のついた圧力容器等、あるいは、押出機、ニーダー等の混練・押出の両機能を有する装置を挙げることができる。加圧下に溶解する場合には、前記撹拌装置のついた圧力容器、例えば、撹拌機付きオートクレーブ等の装置が用いられ、撹拌翼の形状としては、マリンプロペラ翼、パドル翼、アンカー翼、タービン翼等が用いられる。
【００６６】
本発明のＥＴＦＥ多孔体の製造方法においては、ＥＴＦＥを溶媒に溶解した後、以下の工程（Ｂ）を経て工程（Ｃ）に至るまで、ＥＴＦＥ溶液は３００℃以下でありかつ上記このＥＴＦＥ溶液における相分離温度以上の温度に保持される。これを考慮すれば、上記装置のうちで一軸や二軸の押出機、ニーダー等の混練・押出の両機能を有する装置を用いて、ＥＴＦＥ溶液の作製、ＥＴＦＥ溶液の成形を連続的に行うことが有利である。
なお、前記ＥＴＦＥ溶液の保持温度は、３００℃以下かつ前記溶液の相分離温度以上の温度であれば、上記溶液作製時すなわち溶解時の温度と同じでも、異なっていてもよい。
【００６７】
混練・押出の両機能を有する装置、例えば、一軸または二軸押出機を用いた場合、ＥＴＦＥと溶媒、さらに任意に添加される粉体等の成分を各々独立したフィーダーから定量的に一軸または二軸押出機に供給し、押出機中で混練することで、ＥＴＦＥ溶液を製造することができる。なお、上記粉体等の任意成分の添加は、予め、溶媒またはＥＴＦＥに混合することで行われてもよい。
【００６８】
＜工程（Ｂ）＞
工程（Ｂ）は、上記工程（Ａ）で得られたＥＴＦＥ溶液を３００℃以下かつ前記溶液の相分離温度以上の温度で成形して成形物とする工程である。
【００６９】
本発明の製造方法における工程（Ｂ）では、通常溶液を成形するのに用いられる方法を、ＥＴＦＥ溶液の成形方法として特に制限なく用いることが可能である。このようなＥＴＦＥ溶液の成形方法として、具体的には、押出手段、例えば、一軸または二軸押出機を用いて、吐出口からＥＴＦＥ溶液を吐出して中空糸状あるいはフィルム状に押出成形する方法や、ＥＴＦＥ溶液をフィルム状に成形するために基体表面にＥＴＦＥ溶液をコーティング、スプレー塗布する等の一般的な塗膜形成方法等が挙げられる。
なお、本発明の製造方法においては、工程（Ｂ）のＥＴＦＥ溶液の成形手段として、バッチ式ではなく、連続して成形できるという観点から、押出成形が好ましく用いられる。成形手段として押出成形を用いて、ＥＴＦＥ溶液を中空糸状に成形する場合には、吐出口の口金として中空糸紡糸用の二重管式口金あるいは三重管式口金等を用いることが可能である。また、同様にＥＴＦＥ溶液を平膜状に成形する場合は、スリット状の口金を用いればよい。
【００７０】
ここで、工程（Ｂ）におけるＥＴＦＥ溶液の成形温度、具体的には、押出成形の場合の吐出口の口金の温度、塗膜形成方法における塗液温度等は、上記工程（Ａ）においてＥＴＦＥ溶液を作製する際の溶解温度と同様、用いるＥＴＦＥ溶液の相分離温度から３００℃までの温度範囲であり、好ましくは前記溶液の相分離温度からＥＴＦＥの融点までの範囲である。なお、成形温度と溶解温度が同じであっても異なっていてもよいが、溶解温度は、溶解を短時間に均一に行うという点から、成形温度より高い温度に設定することが好ましい。
【００７１】
工程（Ｂ）において、二重環状口金を用いてＥＴＦＥ溶液を中空糸状に押出成形する場合には、外側環状部からＥＴＦＥ溶液を押出すと同時に、中空形成材としての気体または液体を内側環状部から押し出す。三重環状口金を用いる場合には、中央環状部からＥＴＦＥ溶液を押出すと同時に、中空形成材としての気体または液体を内側環状部から押し出し、外側環状部からも同様に気体または液体を押し出すことで、中空糸の表面から溶媒が揮発するのを抑制する。このような操作によって、早期に相分離が行われ、中空糸の外表面に緻密層が形成されることを抑制できることが期待できる。
本発明の製造方法においては、工程（Ｂ）で、ＥＴＦＥ溶液の相分離温度から３００℃までの温度範囲で上記のようにして成形されたＥＴＦＥ溶液の成形物は、次の工程（Ｃ）により相分離温度以下に冷却される。
【００７２】
＜工程（Ｃ）＞
本発明のＥＴＦＥの多孔体の製造方法における工程（Ｃ）は、上記工程（Ｂ）で得られた相分離温度以上の温度のＥＴＦＥ溶液成形物を、前記溶液の相分離温度以下に冷却して前記ＥＴＦＥを凝固させる工程である。前記ＥＴＦＥ溶液成形物の冷却温度としては、冷却されるＥＴＦＥ溶液の相分離温度以下であれば特に制限されないが、好ましくは、ＥＴＦＥ溶液の相分離温度より２０℃以上、より好ましくは該相分離温度より５０℃以上低い温度である。また、前記ＥＴＦＥ溶液成形物の冷却温度の下限としては、特に制限されないが、冷却媒体の取り扱い性の観点から−１０℃が好ましく、０℃がより好ましい。
【００７３】
本発明の製造方法においては、工程（Ｃ）の冷却固化の操作によって、ＥＴＦＥが球状構造や網目状構造を形成するとともに、これらの構造が連結されて、その間に空隙を有する構造のＥＴＦＥ多孔体が製造される。
【００７４】
工程（Ｃ）における冷却媒体としては、気体を用いてもよく、液体を用いてもよい。例えば、中空糸の内側と外側で気体と液体を使用するというように、これらを組合せて用いてもよい。冷却用の気体としては、上記冷却温度でＥＴＦＥと溶媒に反応性のない気体であれば特に限定されないが、好適には空気や窒素ガスを用いることができる。冷却用液体としては、上記冷却温度でＥＴＦＥと溶媒に反応性のない液体であれば特に限定されないが、工程（Ｂ）における成形直後のＥＴＦＥ溶液成形物を冷却する場合には、前記ＥＴＦＥ溶液成形物の温度よりも高い沸点を有し、その温度でＥＴＦＥを溶解しないものが好ましい。このような冷却用液体として、具体的には、２，６−ジフルオロベンゾニトリル、イソホロン、シリコンオイル、水等が挙げられ、好ましくは、シリコンオイルが挙げられる。
【００７５】
上記工程（Ｂ）において、成形手段として押出成形を用いた場合には、工程（Ｃ）の冷却方法として、具体的には、吐出口から吐出されて中空糸状あるいはフィルム状に成形されたＥＴＦＥ溶液を、直接、冷却用液体が充填された冷却浴に導くことで、冷却を行う方法が挙げられる。この冷却方法によれば、ＥＴＦＥ溶液成形物の外表面から溶媒が揮発してＥＴＦＥの濃度が高くなって、最終的に得られる多孔体の外表面に緻密層が形成されることを抑制することができ、好ましい。なお、本発明においては上記押出成形以外の成形方法を用いた場合でも、多孔体外表面への緻密層形成を抑制するために、成形直後にＥＴＦＥ溶液成形物を冷却用液体に導入することが同様に好ましい。
【００７６】
この場合、上記二重環状口金を用いて押出成形された中空糸状のＥＴＦＥ溶液においては、中空部形成用の冷却媒体は、上記冷却浴に用いる冷却用液体と同一または異なった液体でもよく、空気や窒素ガス等の気体であってもよい。これら冷却媒体は、特に制限されるものではなく、目的とする中空糸の特性等に応じて適宜選択すればよいが、ＥＴＦＥ溶液の溶媒、冷却浴に用いる冷却用液体、および中空部形成用の冷却媒体が同一種であれば、製造過程における溶媒の回収等で利便性が高く、製造工程の観点から好ましい。上記三重環状口金を用いて押出成形された中空糸状のＥＴＦＥ溶液を冷却する場合の、ＥＴＦＥ溶液の溶媒、内側環状部から押し出される中空部形成用の冷却媒体、および外側環状部から押し出される冷却用媒体についても同様なことがいえる。
【００７７】
なお、この場合においても冷却用液体は、上記ＥＴＦＥ溶液成形物の成形温度、この場合においては口金の温度、よりも高い沸点を有し、ＥＴＦＥをその温度付近で溶解しない液体が好ましい。ここで、用いる押出機の構造によっては、沸点が前記ＥＴＦＥ溶液成形物の温度よりも低い冷却用液体の使用が可能な場合もあり、用いる押出機の構造に応じて冷却用液体を適宜選択することが可能である。
【００７８】
また、本発明の製造方法の工程（Ｃ）においては、前記工程（Ｂ）の直後に、ＥＴＦＥ溶液成形物を、０℃以上かつ前記溶液の相分離温度以下の乾式部（空中走行部またはエアギャップともいう）を通過させ、その後、冷却用液体が充填された冷却浴に導くことで、ＥＴＦＥ溶液成形物をその相分離温度以下に冷却してＥＴＦＥを凝固させる冷却方法を用いることも可能である。上記乾式部の長さとしては、０．１〜１００ｍｍが好ましく、０．１〜５０ｍｍがより好ましく、０．１〜３０ｍｍが最も好ましい。また、乾式部の通過時間としては、ＥＴＦＥ溶液成形物の形状、大きさ等にもよるが、０．１〜１０秒であることが好ましく、０．１〜５秒であることがより好ましく、０．１〜２秒であることが最も好ましい。なお、押出機等を用いて押出成形されたＥＴＦＥ溶液成形物の乾式部の通過時間は、装置の押出速度や巻き取り速度等を制御することで調整することができる。
【００７９】
このように、上記範囲の乾式部（空中走行部）を設けるとＥＴＦＥ溶液成形物の外表面に緻密層が適度に形成され、耐ファウリング性が向上することが期待されるため、得られるＥＴＦＥ多孔体の用途、例えば、薬液処理等に用いる場合には、好ましい。上記乾式部を１００ｍｍより長くすると、ＥＴＦＥ溶液成形物の外表面から溶媒が必要以上に揮発してＥＴＦＥの濃度が高くなるため、最終的に得られる多孔体の外表面に過剰な緻密層が形成される。なお、緻密層の形成度合いを調整するために、空中走行部の雰囲気を一定の温湿度に保つような工夫をしてもよい。例えば、調温・調湿された気体を定量送風したり、紡糸口金と冷却浴の間を囲い込み、吐出したＥＴＦＥ溶液と外気とが直接触れないようにすることも可能である。このような乾式部の温度としては、冷却されるＥＴＦＥ溶液の相分離温度以下であれば特に制限されない。
【００８０】
また、上記乾式部を設けた場合の、冷却浴に用いる冷却用液体としては、特に制限されないが、水、エタノール、アセトン、ヘキサン等が好ましく用いられる。これらのうちでも水が特に好ましい。
【００８１】
本発明のＥＴＦＥ多孔体の製造方法においては、上記工程（Ａ）、工程（Ｂ）および工程（Ｃ）を順に実行することによりＥＴＦＥ多孔体が製造される。上記工程（Ｃ）において、冷却浴の冷却用媒体中で凝固したＥＴＦＥ凝固物は、ＥＴＦＥが球状構造や網目状構造を形成するとともに、これらの構造が連結されて、その間に空隙を有する構造のＥＴＦＥ多孔体である。
【００８２】
なお、工程（Ｃ）の冷却用媒体中で凝固して得られるＥＴＦＥ多孔体は、その空隙中にＥＴＦＥ溶液からＥＴＦＥと相分離した溶媒を含有する状態にある。この溶媒は、工程（Ｃ）において上記冷却浴中で抽出されてもよいが、これとは別に抽出工程（Ｄ）を設けてその工程で抽出されてもよい。簡便性からいえば、上記工程（Ｃ）において上記冷却浴中で、冷却と抽出が並行して行われることが好ましい。
【００８３】
上記ＥＴＦＥ多孔体の空隙中にある溶媒の抽出には、ＥＴＦＥを溶解する溶媒に対して相溶性があり、かつＥＴＦＥの溶解性が低い溶媒である、高級アルコール、アセトン、上記工程（Ａ）で説明したＥＴＦＥの非溶媒などの単独または混合溶媒、を用いることが好ましい。これらのうちでも、抽出媒体としてＥＴＦＥの非溶媒を用いることがより好ましい。したがって、上記工程（Ｃ）において上記冷却浴中で、冷却と抽出を並行して行う場合には、冷却用液体としてはＥＴＦＥの非溶媒を用いることが好ましい。抽出の方法としては、抽出媒体を５０〜９０℃程度の温度に調整し、この媒体に上記凝固したＥＴＦＥ多孔体を浸漬する方法が好ましい。また、この溶媒の抽出は、後述の延伸を行う場合においても、延伸中、延伸前後のいずれに行ってもよい。
【００８４】
また、上記で得られたＥＴＦＥ多孔体が粉体を含有している場合は、必要に応じてこれらの粉体の抽出を行う。
除去溶媒としては、粉体を溶解し、ＥＴＦＥを溶解しないものであれば特に限定されない。粉体が酸に可溶な場合には塩酸や硫酸等が用いられ、粉体がアルカリに可溶な場合には苛性ソーダ、苛性カリ等のアルカリ水溶液が用いられる。粉体の抽出は、例えば、ＥＴＦＥ溶解溶媒の抽出工程後、粉体を含有するＥＴＦＥ多孔体を、該粉体を溶解する除去媒体に、適宜選択された温度・時間の条件で、浸漬することにより行われる。ＥＴＦＥ多孔体からの粉体の除去後、必要に応じて水洗、乾燥を行ってもよい。
【００８５】
本発明においては、ＥＴＦＥ多孔体の孔径を大きくしたり、空孔率を高めるために、上記で得られたＥＴＦＥ多孔体をさらに公知の方法で延伸する工程を設けてもよい。ＥＴＦＥ多孔体を例えば、８０〜１３０℃程度の温度で延伸した場合、球状構造の一部および球状構造と球状構造を連結するＥＴＦＥ分子の凝集体が均質に延伸され、微細で細長い細孔が多数形成される。得られた延伸多孔体は、強伸度特性を維持したまま透水性能等が向上する。
【００８６】
本発明においては、上記工程（Ａ）〜工程（Ｃ）または上記工程（Ａ）〜工程（Ｄ）を有する本発明のＥＴＦＥ多孔体の製造方法により、本発明のＥＴＦＥ多孔体を得ることができる。この様な本発明のＥＴＦＥ多孔体は、上述の通り、前記本発明の製造方法において製造可能な形状、例えば、中空糸状、チューブ状、シート状、フィルム状等の任意の形状に成形し得る。
【００８７】
本発明のＥＴＦＥ多孔体において、空孔率は２０〜９０％が好ましく、微細孔の平均孔径は０．０１〜２０μｍが好ましい。
【００８８】
空孔率は、４０〜８５％がより好ましく、６０〜８０％が最も好ましい。空孔率がこの範囲にあると多孔体は、高強度でかつ透水性能等の物質の透過性能が高くなる。
上記空孔率は、本発明の製造方法に用いるＥＴＦＥ溶液中の、ＥＴＦＥの含有量により制御することも好ましい。高い空孔率を得たい場合には、ＥＴＦＥの含有量を低くし、低い空孔率を得たい場合には、高くする。
【００８９】
ＥＴＦＥ多孔体の微細孔の平均孔径は、０．０１〜１０μｍがより好ましく、０．０１〜５μｍが最も好ましい。平均孔径がこの範囲にあると該多孔体を例えば除濁や微生物の除去に用いた際に、高い透水性能および分離性能を得ることができる。
本発明のＥＴＦＥ多孔体において、空孔率が４０〜８５％であり、かつ微細孔の平均孔径は０．０１〜５μｍであるのが特に好ましい。
【００９０】
本明細書で用いる多孔体の微細孔の平均孔径とは、ＪＩＳ  Ｋ３８３２によるバブルポイント法に基づいて測定される多孔質材料の貫通孔の平均細孔径をいう。平均孔径は、PMI社製パームポロメータ等の一般的な測定装置を用いて容易に測定できる。
【００９１】
平均孔径は、ＥＴＦＥ溶液成形物の冷却速度、冷却に用いる冷却用媒体の種類等により調整することが可能である。大きい平均孔径を得たい場合には、冷却速度を大きく、熱容量の大きな媒体を冷却浴に使用する。また、小さい平均孔径を得たい場合には、冷却速度を小さく、熱容量の小さな媒体を冷却浴に使用する。
【００９２】
本発明の製造方法により上記熱誘起による相分離法を用いてＥＴＦＥ多孔体の製造を行うと、従来技術である延伸法など他の方法と比較して、細孔の孔径を制御し易く、狭い孔径分布を持つ多孔体を多様な形状および高空孔率で得ることができる。また、本発明の製造方法により得られるＥＴＦＥ多孔体は、このような均質な多孔質構造を有することから、一般的な相分離法で得られる樹脂多孔体と同様に機械的強度の点でも高強度が期待できる。
【実施例】
【００９３】
以下に、本発明の実施例を説明するが、本発明はこれらの実施例に限定されるものではない。【００９４】
なお、ＥＴＦＥのメルトインデックス値（ＭＩ）、含フッ素共重合体多孔体の孔径分布・平均孔径は、以下の方法により測定した。【００９５】
（メルトインデックス値（ＭＩ））
ＥＴＦＥのメルトインデックス値（ＭＩ）は、ＡＳＴＭ  Ｄ３１５９−９８に準拠し、メルトインデクサー（タカラ工業社製）を用いて、２９７℃で測定した。【００９６】
（平均孔径、孔径分布）
ＥＴＦＥの多孔体における微細孔の平均孔径、孔径分布は、ＡＳＴＭ  Ｆ３１６−８６、ＪＩＳ  Ｋ３８３２に準拠したバブルポイント法による細孔径分布測定器（ＰＭＩ社製、パームポロメータ）を用いて測定した。【００９７】
［実施例１］（ＥＴＦＥ多孔質フィルムの熱誘起相分離法による作製）
ＥＴＦＥ溶液を用いて、フィルム状のＥＴＦＥ多孔体を以下に示す方法で作製した。
ガラス製セパラブルフラスコ中で、ＥＴＦＥ（旭硝子社製：Ｆｌｕｏｎ（登録商標）ＬＭ−７２０ＡＰ、融点：２２５℃、メルトインデックス値：１８．７（２９７℃）、以下、「ＥＴＦＥ１」という。）の３０ｇ、２，６−ジフルオロベンゾニトリル１７０ｇを撹拌しながら１８５℃に加熱し、均一な溶液を得た（ＥＴＦＥ１の濃度１５質量％）。この溶液に、４ｃｍ角のガラス板を浸漬した後、引き上げて、該ガラス板に該溶液をコーティングした。引き上げ後のガラス板は、水浴により急冷した。得られたＥＴＦＥ１溶液がコーティングされたガラス板を、アセトンに１２時間浸漬して充分に前記溶媒（２，６−ジフルオロベンゾニトリル）を溶出、洗浄した後、室温で１時間減圧乾燥した。ついで、塗膜をガラス板から剥離して、ＥＴＦＥ１のフィルム（厚さ３００μｍ）を得た。【００９８】
上記で得られたＥＴＦＥ１のフィルムは、走査型電子顕微鏡を用いた観察により、多孔質構造であることが確認された。図１に得られたＥＴＦＥ１フィルム表面の走査型電子顕微鏡の１０万倍写真を示す。該ＥＴＦＥ１多孔質フィルムの細孔径は、０．０６〜２．０μｍの孔径分布であり、平均細孔径は１．５μｍであった。また、該ＥＴＦＥ１多孔質フィルムの空孔率は、樹脂と溶媒の添加量と比重から体積分率を計算する方法で８５％と概算された。【００９９】
［実施例２］（ＥＴＦＥ多孔質中空糸の熱誘起相分離法による作製）
温度２００℃で作製したＥＴＦＥ１の均一で透明な２，６−ジフルオロベンゾニトリル溶液（ＥＴＦＥ１の濃度３０質量％）を冷却固化した。得られたＥＴＦＥ１成形物を、細かく砕き、中空糸状キャピラリーを備えたキャピラリーフローテスター（東洋精機製作所社製）を用いて１８０℃で中空糸（内径：２ｍｍ、外径：３ｍｍ）状に押し出し、空冷により急冷した。得られた中空糸をアセトンに２４時間浸漬して前記溶媒（２，６−ジフルオロベンゾニトリル）を抽出した後、乾燥した。【０１００】
得られた中空糸を液体窒素中で凍結、割断し、その断面を走査型電子顕微鏡により観察し、多孔質構造を確認した。図２に、得られたＥＴＦＥ１中空糸断面の走査型電子顕微鏡の１万倍写真を示す。該ＥＴＦＥ１の多孔質中空糸の細孔径は、０．０６〜０．０８６μｍの孔径分布であり、平均細孔径は０．０７μｍであった。また、該ＥＴＦＥ１多孔質中空糸の空孔率は７２％であった。【０１０１】
［実施例３］ＥＴＦＥ多孔質中空糸の熱誘起相分離法による作製
中空糸押出成形用の二重管状口金を有する複合型混練押出機ＩＭＣ−１９７３型（井元製作所社製）を使用してＥＴＦＥ多孔質中空糸を製造した。まず、複合型混練押出機にＥＴＥＦ１の１５０ｇと、２，６−ジフルオロベンゾニトリルの１５０ｇを投入し、温度２００℃で混合してＥＴＦＥ１溶液（ＥＴＦＥ１の濃度５０質量％）を作製した。その後、ＥＴＦＥ１溶液を２００℃に温度設定された上記二重管状口金より常温の空気中に中空糸状に押し出し、中空糸内部を空気で冷却しながら、２０℃の冷却用水層まで搬送し、冷却用水層に漬けて凝固させ中空糸状成形物を得た。なお、口金から冷却用水槽までの冷却用の距離、すなわちエアギャップは１０ｍｍであった。得られた中空糸状成形物を耐圧容器中で６０℃のアセトンに１時間浸漬して前記溶媒（２，６−ジフルオロベンゾニトリル）を抽出した後、乾燥した。【０１０２】
得られた中空糸を液体窒素中で凍結、割断し、その断面を走査型電子顕微鏡により観察し、多孔質構造を確認した。図３に、得られたＥＴＦＥ１中空糸断面の走査型電子顕微鏡の３万倍写真を示す。該ＥＴＦＥ１の多孔質中空糸の細孔径は、０．０４〜０．１μｍの孔径分布であり、平均細孔径は０．０６μｍであった。また、該ＥＴＦＥ１多孔質中空糸の空孔率は５６％であった。【０１０３】
［実施例４］ＥＴＦＥ多孔質中空糸の熱誘起相分離法による作製
複合型混練押出機の口金から冷却用水槽までの距離、すなわちエアギャップを５０ｍｍに変更した以外は、上記実施例３と同様にしてＥＴＦＥ１からなる中空糸を成形した。【０１０４】
得られた中空糸を液体窒素中で凍結、割断し、その断面を走査型電子顕微鏡により観察したところ、多孔質構造および表面に球晶が発達していることが確認できた。図４に、得られたＥＴＦＥ１中空糸断面の走査型電子顕微鏡の１万倍写真を示す。該ＥＴＦＥ１の多孔質中空糸の細孔径は、０．０４〜０．０６μｍの孔径分布であり、平均細孔径は、０．０４３μｍであった。また、該ＥＴＦＥ１多孔質中空糸の空孔率は５２％であった。【０１０５】
［実施例５］ＥＴＦＥ多孔質中空糸の熱誘起相分離法による作製
上記実施例３で用いた複合型混練押出機を用いて、ＥＴＥＦ１の１２０ｇと、イソホロンの１８０ｇを、温度１９０℃で混合しＥＴＦＥ溶液を作製した。その後、複合型混練押出機の二重管状口金の温度を１８０℃に、該押出機の口金から冷却浴までの距離、エアギャップを２０ｍｍにそれぞれ変更した以外は上記実施例３と同様にして、ＥＴＦＥ１からなる中空糸を成形した。
得られた中空糸を液体窒素中で凍結、割断し、その断面を走査型電子顕微鏡により観察したところ、多孔質構造が発達していることが確認できた。図５に、得られたＥＴＦＥ１中空糸断面の走査型電子顕微鏡の２．５万倍写真を示す。該ＥＴＦＥ１の多孔質中空糸の細孔径は、０．０４〜０．０６μｍの孔径分布であり、平均細孔径は、０．０５７μｍであった。また、該ＥＴＦＥ１多孔質中空糸の空孔率は６８％であった。【０１０６】
［実施例６］ＥＴＦＥ多孔質中空糸の熱誘起相分離法による作製
ＥＴＦＥとして、共重合組成が、ＴＦＥに基づく繰返し単位／エチレンに基づく繰返し単位／ヘキサフルオロプロピレンに基づく繰返し単位／ＣＨ２＝ＣＨ（ＣＦ２）４Ｆに基づく繰返し単位／無水イタコン酸に基づく繰返し単位＝４８．１／４２．７／８．２／０．８／０．２（モル％）のＥＴＦＥ（融点：１９０℃、メルトインデックス値：１４９（２９７℃）、以下、「ＥＴＦＥ２」という。）を使用して中空糸の成形を行った。
上記実施例３で用いた複合型混練押出機を用いて、ＥＴＦＥ２の９０ｇと、２，６−ジフルオロベンゾニトリルの２７０ｇを、温度１４５℃で混合し、ＥＴＦＥ２の溶液を作製した。その後、複合型混練押出機の二重管状口金の温度を１４５℃に、中空糸内部の冷却媒体を５０℃の水に、該押出機の口金から冷却浴までの距離、エアギャップを２０ｍｍにそれぞれ変更した以外は上記実施例３と同様にしてＥＴＦＥ２からなる中空糸を成形した。【０１０７】
得られた中空糸を液体窒素中で凍結、割断し、その断面を走査型電子顕微鏡により観察したところ、多孔質構造および表面に球晶が発達していることが確認できた。図６に、得られたＥＴＦＥ２中空糸断面の走査型電子顕微鏡の１万倍写真を示す。該ＥＴＦＥ２の多孔質中空糸の細孔径は、０．２４〜０．２６μｍの孔径分布であり、平均細孔径は、０．２５μｍであった。また、該ＥＴＦＥ２多孔質中空糸の空孔率は７５％であった。【０１０８】
[比較例１]
ＥＴＦＥ（旭硝子社製：Ｆｌｕｏｎ（登録商標）ＬＭ７４０Ａ、融点：２２５℃、メルトインデックス値：３７（２９７℃）、以下、「ＥＴＦＥ３」という。）の１３．０ｇ（３０質量％）および無水シリカ（アドマテックス社製、アドマファインＳＯＣ３（商品名）、一次粒子の平均粒子径：９００ｎｍ）の３０．４ｇ（７０質量％）を、ラボプラスミルを用い、３００℃で１０分間溶融混練し、ＥＴＦＥ３組成物を得た。ＥＴＦＥ３組成物を、中空糸状キャピラリーを備えたキャピラリーフローテスター（東洋精機製作所社製）を用いて成形し、中空糸状成形物（内径：２ｍｍ、外径：３ｍｍ）を得た。得られた中空糸状成形物を、９０℃の１５質量％の水酸化カリウム水溶液に２時間浸漬して無水シリカの一部を抽出し、中空糸を得た。恒温槽付きテンシロン（オリエンテック社製）を用い、中空糸を１１５℃で１０分間予熱した後、５００ｍｍ／分で長さ方向に引張り、２．５倍の延伸を行い、ＥＴＦＥ３からなる多孔質中空糸（内径：１．３ｍｍ、外径：１．７ｍｍ）を得た。
上記で得られたＥＴＦＥ３からなる多孔質中空糸の細孔径は、０．１３〜０．２５μｍの孔径分布であり、平均細孔径は、０．２５μｍであった。また、多孔質中空糸の空孔率は６７％であった。【０１０９】
[比較例２]
ＥＴＦＥ（旭硝子社製：Ｆｌｕｏｎ（登録商標）Ｃ−８８ＡＸ、融点：２６０℃、メルトインデックス値：３．８（３００℃）、ガラス転移温度：９３℃、以下、「ＥＴＦＥ４」という。）の１２００ｇと、溶媒可溶性樹脂として、ポリフッ化ビニリデン（クレハ社製：ＫＦポリマーＴ−＃１１００（商品名）））の１８００ｇ、無機微粉体として無水シリカ（日本アエロジル社製：ＡＥＲＯＳＩＬＯＸ５０（商品名）、１次粒子平均粒子径４０ｎｍ）の７５０ｇを、二軸押出機を用いて成形温度２８０℃で溶融混練して、ペレットを得た。なお、得られたペレットにおける、ＥＴＦＥ４／ポリフッ化ビニリデン／無水シリカの質量比は、３２／４８／２０であった。【０１１０】
上記で得られたペレットを３０ｍｍ単軸押出機を用いて、樹脂温度２８０℃で溶融混練し、外径２．９ｍｍφ、内径２．０ｍｍφのダイを取り付けた電線被覆用押出装置にて、溶融押出しを行い、水槽で冷却を行った。その後、芯線を引き抜き、外径１．５ｍｍφ、内径０．９ｍｍφの成形体としての中空管状成形物（チューブ）を得た。得られた中空管状成形物は、所定寸法に切断した後、６５℃に加温したＮ，Ｎ−ジメチルホルムアミド（ポリフッ化ビニリデンの溶媒）に１０時間浸漬して、この中空管状成形物が含有するポリフッ化ビニリデンを抽出した。次いで、得られた中空管を、さらに８０℃に加温した１５質量％のＫＯＨ水溶液に２時間浸漬して無水シリカを抽出した。抽出処理された中空管を、水洗し、８０℃において、２４時間予備乾燥（予備熱処理）して、ＥＴＦＥ４の多孔質中空管を得た。この多孔質中空管を、熱風式ギアオーブンを使用して２３０℃で２４時間の熱処理を行い製品多孔質中空管が得られた。この熱処理温度２３０℃は、ＥＴＦＥ４のガラス転移温度Ｔｇ（９０℃）以上で、融点Ｔｍ（２６０℃）より低い温度として選択されたものである。このようにして得られたＥＴＦＥ４からなる多孔質中空糸の空孔率は４５％であった。【０１１１】
上記実施例1〜６および比較例１〜２により明らかなように、本発明の製造方法によれば、ＥＴＦＥ多孔体を従来の方法に比べて幅広い空孔率の範囲で簡便に製造でき、孔径分布もシャープな多孔体を作成できる。
【産業上の利用可能性】
【０１１２】
本発明のエチレンに基づく繰返し単位とテトラフルオロエチレンに基づく繰返し単位を含有するエチレン／テトラフルオロエチレン共重合体の多孔体は、空孔率が高く、細孔径が均一で、高強度であり、精密濾過膜、限外濾過膜などの分離膜等の用途に適する。優れた耐薬品性と優れた耐熱性を有し、機械的強度も高い為、飲料水、浄水、下水処理やし尿処理、膜分離活性汚泥処理、排水処理、廃液処理といった水処理用途や、二次電池のセパレーター等に使用できる。具体例としては、水処理用膜、分離用中空糸、水処理用中空糸、二次電池セパレーター等が挙げられる。
なお、２００８年１０月１６日に出願された日本特許出願２００８−２６６９３６号及び２００９年７月１日に出願された日本特許出願２００９−１５６７４１号の明細書、特許請求の範囲、図面及び要約書の全内容をここに引用し、本発明の明細書の開示として、取り入れるものである。
【図１】
2010044425.tif 000003
【図２】
2010044425.tif 000004
【図３】
2010044425.tif 000005
【図４】
2010044425.tif 000006
【図５】
2010044425.tif 000007
【図６】
2010044425.tif 000008
【国際調査報告】
2010044425.tif 000009
2010044425.tif 000010
2010044425.tif 000011
2010044425.tif 000012